(57)【要約】ポリオレフィンを含有する透明樹脂層、粘着強度が０．０１Ｎ／２５ｍｍ〜１０Ｎ／２５ｍｍの範囲内である粘着層、及びポリオレフィンを含有する基材層を、この順で含んでなることを特徴とする積層体、及びこの積層体を用いた成形体。
2013161291.tif 000002
【特許請求の範囲】
【請求項１】
ポリオレフィンを含有する透明樹脂層、
粘着強度が０．０１Ｎ／２５ｍｍ〜１０Ｎ／２５ｍｍの範囲内である粘着層、及び
ポリオレフィンを含有する基材層
を、この順で含んでなることを特徴とする積層体。
【請求項２】
ポリオレフィンを含有する透明樹脂層、
印刷層、
粘着強度が０．０１Ｎ／２５ｍｍ〜１０Ｎ／２５ｍｍの範囲内である粘着層、及び
ポリオレフィンを含有する基材層
をこの順で含んでなることを特徴とする積層体。
【請求項３】
前記粘着層が、粘着付与剤と、スチレン系エラストマー、エチレンビニルアルコール、ポリエチレン及びポリオレフィンからなる群から選ばれる１種以上とを含有することを特徴とする請求項１又は２に記載の積層体。
【請求項４】
前記粘着層が、スチレン系エラストマーと、ポリオレフィンと、粘着付与剤と、を含有することを特徴とする請求項３に記載の積層体。
【請求項５】
前記スチレン系エラストマーが、一般式
Ａ−Ｂ−Ａ、又は
Ａ−Ｂ
（式中、Ａはスチレン系重合体ブロックであり、Ｂはブタジエン重合体ブロック、イソプレン重合体ブロック又はこれらを水素添加して得られる重合体ブロックである。）で表されるブロック共重合体であることを特徴とする請求項３又は４に記載の積層体。
【請求項６】
透明樹脂層のヘイズ値が、０．１％〜６０％であることを特徴とする請求項１〜５のいずれかに記載の積層体。
【請求項７】
少なくとも、粘着強度が０．０１Ｎ／２５ｍｍ〜１０Ｎ／２５ｍｍの範囲内である粘着層とポリオレフィンを含有する基材層とを積層して多層フィルムを形成する第一の工程、及び
ポリオレフィンを含有する層を含む透明樹脂シートに、前記多層フィルムの前記粘着層を貼り合せる第二の工程
を有することを特徴とする積層体の製造方法。
【請求項８】
前記粘着層と前記基材層が、多層押出成形又はラミネート加工により多層化されることを特徴とする請求項７に記載の積層体の製造方法。
【請求項９】
前記第二の工程が、模様及び／又は色彩が印刷された前記透明樹脂シートの該印刷面に、前記多層フィルムの前記粘着層を貼り合わせる工程であることを特徴とする請求項７又は８に記載の積層体の製造方法。
【請求項１０】
ポリオレフィンを含有する層を含む透明樹脂シートに、粘着強度が０．０１Ｎ／２５ｍｍ〜１０Ｎ／２５ｍｍの範囲内である粘着層とポリオレフィンを含有する基材層とを積層してなる多層フィルムの前記粘着層を貼り合せてなる積層体。
【請求項１１】
請求項１〜６及び１０のいずれかに記載の積層体を用いた成形体。
【請求項１２】
前記積層体の基材層側にさらに基材樹脂層を有することを特徴とする請求項１１に記載の成形体。
【請求項１３】
前記基材樹脂層が射出成形により形成されていることを特徴とする請求項１２に記載の成形体。
【請求項１４】
請求項１〜６及び１０のいずれかに記載の積層体に熱をかけて所望の形状とすることを特徴とする成形体の製造方法。
【請求項１５】
請求項１〜６及び１０のいずれかに記載の積層体を金型へ挿入する工程、及び
前記金型に挿入された積層体の基材層側に樹脂を射出し、基材樹脂層を設ける射出工程を有することを特徴とする成形体の製造方法。
【発明の詳細な説明】
【技術分野】
【０００１】
本発明は、加飾加工に好適な積層体、該積層体を用いた成形体、成形体の製造方法に関する。
【背景技術】
【０００２】
自動車や二輪車の内外装、家電筐体、建材、情報機器等の加飾は、樹脂表面に印刷を施して行う方法が一般的である。この場合、使用状況により、樹脂表面の印刷層が剥離する等の問題があった。
これに対して、樹脂表面層に透明樹脂層を設け、透明樹脂層の裏面部に印刷層を設ける加飾方法が提案されている（例えば、特許文献１、２）。
当該加飾方法では、透明樹脂層の印刷面を保護するバッキングフィルム又はバッキングシートには従来、透明樹脂層と同素材や異素材が用いられ、当該フィルム又はシートの貼り合せにはドライラミネート、押出ラミネート、熱ラミネート、ホットメルトラミネート等の方法が利用されている。しかし、何れも大掛かりな装置が必要であったり、加工性が悪く歩留まりが悪かったり、一度の加工量が大きいという問題があるため、用途が制限されていた。
【先行技術文献】
【特許文献】
【０００３】
【特許文献１】特開２００７−１１８５９７号公報
【特許文献２】特開２０００−１４１４０１号公報
【発明の概要】
【０００４】
本発明は、印刷された模様及び色彩を加飾加工の対象物表面にきれいに形成できる積層体及び、印刷された模様及び色彩を加飾加工の対象物表面にきれいに形成された成形体を提供することを目的とする。
本発明者は、上記目的を達成するため、鋭意研究を行い、所定の粘着強度を有する粘着層を介して２枚のフィルムを常温で貼り合せた積層体を用い、これを、所望の形状に加工する際の熱で溶着させることによって、従来手法よりも簡易に、かつ少ない数量でも、ラミネート（積層体）による加飾を実現できることを見出し、本発明を完成させた。
【０００５】
本発明によれば、以下の積層体、積層体の製造方法、成形体及び成形体の製造方法が提供される。
１．ポリオレフィンを含有する透明樹脂層、
粘着強度が０．０１Ｎ／２５ｍｍ〜１０Ｎ／２５ｍｍの範囲内である粘着層、及び
ポリオレフィンを含有する基材層
を、この順で含んでなることを特徴とする積層体。
２．ポリオレフィンを含有する透明樹脂層、
印刷層、
粘着強度が０．０１Ｎ／２５ｍｍ〜１０Ｎ／２５ｍｍの範囲内である粘着層、及び
ポリオレフィンを含有する基材層
をこの順で含んでなることを特徴とする積層体。
３．前記粘着層が、粘着付与剤と、スチレン系エラストマー、エチレンビニルアルコール、ポリエチレン及びポリオレフィンからなる群から選ばれる１種以上とを含有することを特徴とする１又は２に記載の積層体。
４．前記粘着層が、スチレン系エラストマーと、ポリオレフィンと、粘着付与剤と、を含有することを特徴とする３に記載の積層体。
５．前記スチレン系エラストマーが、一般式
Ａ−Ｂ−Ａ、又は
Ａ−Ｂ
（式中、Ａはスチレン系重合体ブロックであり、Ｂはブタジエン重合体ブロック、イソプレン重合体ブロック又はこれらを水素添加して得られる重合体ブロックである。）で表されるブロック共重合体であることを特徴とする３又は４に記載の積層体。
６．透明樹脂層のヘイズ値が、０．１％〜６０％であることを特徴とする１〜５のいずれかに記載の積層体。
７．少なくとも、粘着強度が０．０１Ｎ／２５ｍｍ〜１０Ｎ／２５ｍｍの範囲内である粘着層（１ａ）とポリオレフィンを含有する基材層（１ｂ）とを積層して多層フィルム（１）を形成する第一の工程、及び
ポリオレフィンを含有する層を含む透明樹脂シート（２）に、前記多層フィルム（１）の前記粘着層（１ａ）を貼り合せる第二の工程
を有することを特徴とする積層体の製造方法。
８．前記粘着層（１ａ）と前記基材層（１ｂ）が、多層押出成形又はラミネート加工により多層化されることを特徴とする７に記載の積層体の製造方法。
９．前記第二の工程が、模様及び／又は色彩が印刷された前記透明樹脂シート（２）の該印刷面に、前記多層フィルム（１）の前記粘着層（１ａ）を貼り合わせる工程であることを特徴とする７又は８に記載の積層体の製造方法。
１０．ポリオレフィンを含有する層を含む透明樹脂シート（２）に、粘着強度が０．０１Ｎ／２５ｍｍ〜１０Ｎ／２５ｍｍの範囲内である粘着層（１ａ）とポリオレフィンを含有する基材層（１ｂ）とを積層してなる多層フィルム（１）の前記粘着層（１ａ）を貼り合せてなる積層体。
１１．１〜６及び１０のいずれかに記載の積層体を用いた成形体。
１２．前記積層体の基材層側にさらに基材樹脂層を有することを特徴とする１１に記載の成形体。
１３．前記基材樹脂層が射出成形により形成されていることを特徴とする１２に記載の成形体。
１４．１〜６及び１０のいずれかに記載の積層体（Ｉ）に熱をかけて所望の形状とすることを特徴とする成形体の製造方法。
１５．１〜６及び１０のいずれかに記載の積層体（Ｉ）を金型へ挿入する工程、及び
前記金型に挿入された積層体（Ｉ）の基材層（１ａ）側に樹脂を射出し、基材樹脂層（ＩＩ）を設ける射出工程を有することを特徴とする成形体の製造方法。
【０００６】
本発明によれば、印刷された模様及び色彩を加飾加工の対象物表面にきれいに形成できる積層体及び、印刷された模様及び色彩を加飾加工の対象物表面にきれいに形成された成形体を提供できる。
本発明によれば、従来のラミネート工法と比較して、簡素かつ廉価に加飾加工ができる。
印刷処理等を施した透明樹脂シートに粘着層／基材層からなる多層フィルムを常温で貼付した積層体を用いることができるため、熱ラミネート、ドライラミネート、押出ラミネート等の設備が不要となり、装置、加工性及び加工量による制限が低減される。
積層体を製造する際に、フィルムの貼り合せを常温で行うことができるため、フィルム材料同士の熱膨張率の違いに基づく位置ずれや印刷面のたるみ、しわ等が生じるおそれが少ない。
また、積層体の粘着層の粘着強度が適度であるため、位置ずれが生じた場合の貼り直しも可能であり、積層体の製造における歩留まり、さらには積層体を用いた成形体の製造における歩留まりの向上も期待できる。
また、積層体の基材層側に射出成形により基材樹脂層を設ける場合には、当該基材樹脂層材料の射出成形時の熱により、積層体の粘着層と透明樹脂層とを熱溶着させることもできるため、製造工程を短縮することが期待される。
【図面の簡単な説明】
【０００７】
【図１】透明樹脂層／粘着層／基材層からなる本発明の積層体の一実施形態を示す模式図である。
【図２】透明樹脂層／印刷層／粘着層／基材層からなる本発明の積層体の一実施形態を示す模式図である。
【図３】透明樹脂層／印刷層／粘着層／基材層／基材樹脂層からなる本発明の成形体の一実施形態を示す模式図である。
【発明を実施するための形態】
【０００８】
本発明の積層体は、ポリオレフィンを含有する透明樹脂層、粘着強度が０．０１Ｎ／２５ｍｍ〜１０Ｎ／２５ｍｍの範囲内である粘着層、及びポリオレフィンを含有する基材層を、この順で含んでなることを特徴とする。
【０００９】
本願明細書において「積層体」は、平面形状を有し、基材層、粘着層及び透明樹脂層又は透明樹脂シートの各層を貼り合わせたものを意味する。
本願明細書において「積層体」は、平面形状を有し、基材層、粘着層、印刷層及び透明樹脂層又は透明樹脂シートの各層を貼り合わせたものを意味する。
「成形体」は、前記「積層体」を加熱して積層体の粘着層を透明樹脂層に熱溶着させたものを意味する。但し、基材樹脂層を有する成形体においては、基材樹脂層部分と区別するために、加熱後の積層体（これ自体が成形体）を「積層体部分」と呼ぶ。
【００１０】
透明樹脂層は、ポリオレフィンを含有する透明シート又は透明フィルムである。ここで、「透明」とは、ヘイズ値が０．１％〜６０％、好ましくは０．１〜３０％の範囲内であることをいう。ヘイズ値が上記範囲内であれば、一方の面に施された印刷等が成形体表面から十分に見え、意匠性に富んだ成形体が得られる。
【００１１】
透明樹脂層に含まれるポリオレフィンとしては、プロピレン系樹脂が好ましい。
【００１２】
透明樹脂層には、必要に応じて、メタロセン系エチレン−α−オレフィン共重合体、ポリオレフィン系エラストマー、低立体規則性オレフィン重合体等の樹脂を配合してもよい。
上記樹脂を配合する場合、樹脂の合計を１００重量％としたときに、上記ポリオレフィンの配合量は、好ましくは８０重量％以上、より好ましくは９０重量％以上、さらに好ましくは９５重量％以上である。
【００１３】
さらに透明樹脂層には、必要に応じて、顔料、老化防止剤、安定剤、紫外線吸収剤、造核剤等の添加剤を配合してもよい。
【００１４】
透明樹脂層の厚さは、目的に応じて適宜選択すればよいが、２０〜１，５００μｍの範囲内が好適である。尚、透明樹脂層は単層又は複数の層で形成されてもよい。
【００１５】
透明樹脂層は、例えば、特許第４２３７２７５号に開示されている急冷法、特許第３１９３８０１号に開示されている急冷及び加熱法、特開２００２−２２６６４７号公報に開示されている造核剤を使用した方法によって製造されたものを好適に用いることができる。
【００１６】
また、透明樹脂層は、市販のシート又はフィルムを用いてもよく、例えば、ピュアサーモ  ＡＧ−３０１Ｘ、スーパーピュアレイ  ＥＧ−１７０ＴＣ（いずれも登録商標、出光ユニテック（株）製）等を用いることができる。
【００１７】
基材層は、支持体として一般的に用いられるポリオレフィンを含有するシート又はフィルムであれば特に限定されるものではない。
【００１８】
基材層として利用できるポリオレフィンとしては、例えば、低密度ポリエチレン、中密度ポリエチレン、高密度ポリエチレン、線状低密度ポリエチレン、エチレン−αオレフィン共重合体、エチレン−酢酸ビニル共重合体、エチレン−エチルアクリレート共重合体、エチレン−メチルメタクリレート共重合体、エチレン−n−ブチルアクリレート共重合体、ポリプロピレン(ホモポリマー、ランダムコポリマー、ブロックコポリマー)等が挙げられる。尚、これらの樹脂は単独で用いてもよく、任意の組み合わせによる混合物として用いてもよい。特に、ブロックコポリマーのポリプロピレン（ＢＰＰ）が基材層の材料として好ましい。ＢＰＰを使用することにより、引裂強度や衝撃強度が向上し、さらには耐熱性・剛性を付与することができる。
【００１９】
基材層には必要に応じて顔料、老化防止剤、安定剤、紫外線吸収剤等の添加剤を配合してもよい。
さらに、基材層は複数の層で形成されてもよい。単層又は複数層からなる基材層のトータルの厚さとしては、例えば、３０〜１，０００μｍが好適である。
【００２０】
粘着層は、粘着付与剤と、スチレン系エラストマー、エチレンビニルアルコール、ポリエチレン及びポリオレフィンからなる群から選ばれる１種以上とを含有することが好ましく、スチレン系エラストマーと、ポリオレフィンと、粘着付与剤と、を含有していることがより好ましい。粘着層は、９０％以上、９５％以上又は９８％以上を、粘着付与剤と、スチレン系エラストマー、エチレンビニルアルコール、ポリエチレン及びポリオレフィンからなる群から選ばれる１種以上から構成することができる。
【００２１】
粘着層に配合されるスチレン系エラストマーは、一般式
Ａ−Ｂ−Ａ、又は
Ａ−Ｂ
で表されるブロック共重合体である。一方の構成成分であるＡ、即ちスチレン系重合体ブロックとしては、平均分子量１２，０００〜１００，０００程度のものでかつガラス転移温度２０℃以上のものが好ましい。
もう一方の構成成分であるＢ、即ちブタジエン重合体ブロック、イソプレン重合体ブロック又はこれらを水素添加して得られる重合体ブロックとしては、平均分子量１０，０００〜３００，０００程度のものでかつガラス転移温度−２０℃以下のものが好ましい。
構成成分Ａと構成成分Ｂとの好ましい重量比は、Ａ／Ｂ＝５／９５〜５０／５０、より好ましくは１０／９０〜３０／７０である。一般式Ａ−Ｂ−Ａで表される三元ブロック共重合体と一般式Ａ−Ｂで表される二元ブロック共重合体との重量比は、Ａ−Ｂ−Ａ／Ａ−Ｂ＝１００／０〜２０／８０、さらに好ましくは１００／０〜５０／５０である。
【００２２】
粘着層に配合されるポリオレフィンとしては、例えば、低密度ポリエチレン、中密度ポリエチレン、高密度ポリエチレン、線状低密度ポリエチレン、エチレン−αオレフィン共重合体、エチレン−酢酸ビニル共重合体、エチレン−エチルアクリレート共重合体、エチレン−メチルメタクリレート共重合体、エチレン−n−ブチルアクリレート共重合体、ポリプロピレン(ホモポリマー、ランダムコポリマー、ブロックコポリマー)等が挙げられる。これらのポリオレフィンのうち、ポリプロピレンが好ましい。ポリプロピレンは、スチレン系エラストマーとの相溶性がよく、また耐熱性に優れ、さらにブリードによる被着体の汚染が発生しにくい。
【００２３】
粘着層に配合される粘着付与剤としては、スチレン系エラストマーに選択的に相溶する樹脂を利用することができる。
このような樹脂としては、例えば、脂肪族炭化水素樹脂、テルペン樹脂、クマロン・インデン樹脂、芳香族炭化水素樹脂、ロジン樹脂等が挙げられる。
【００２４】
また、粘着層には、必要に応じて、液状ポリマーやパラフィンオイル等の軟化剤、充填剤、顔料、老化防止剤、安定剤、紫外線吸収剤等の添加剤を配合してもよい。
【００２５】
粘着層は、スチレン系エラストマー１００重量部に対し、１０〜２００重量部のポリオレフィンと、３〜１００重量部の粘着付与剤と、を含有することが好ましい。
尚、ポリオレフィンの含有量は、好ましくは１５〜１００重量部、より好ましくは２０〜６０重量部であり、粘着付与剤の含有量は、好ましくは５〜５０重量部である。
【００２６】
粘着層の厚さは、５μｍ以上２５μｍ以下であり、好ましくは１０μｍ以上２０μｍ以下である。
【００２７】
粘着層の粘着強度は、０．０１Ｎ／２５ｍｍ〜１０Ｎ／２５ｍｍの範囲内であり、０．０５Ｎ／２５ｍｍ〜１．５Ｎ／２５ｍｍの範囲内であることが好ましい。粘着強度が０．０１Ｎ／２５ｍｍ未満であると、熱成形時までの搬送で剥がれる等ハンドリングが悪化するおそれがあり、１０Ｎ／２５ｍｍを超えると、位置ズレ時の再貼り合せが困難になり、歩留まりが悪化するおそれがある。
ここで粘着強度は、線圧０．３８ＭＰａ、２ｍ／ｍｉｎの条件下で、基材層と粘着層からなる多層フィルムを被着体（透明樹脂層）に圧着し、２３℃にて２４時間保存する。その後、引張り試験機を用い、引張り速度０．３ｍ／分、１８０°ピールにて剥離し、その時の抵抗値を粘着強度とする。
【００２８】
粘着層の粘着強度を所定範囲内とするには、これを構成するスチレン系エラストマー、ポリオレフィン及び粘着付与剤等の配合量を調整すればよい。
【００２９】
また、本発明の積層体は、上記透明樹脂層と上記粘着層の間に、さらに印刷層を含んでなることが好ましい。
印刷層は、透明樹脂層の片面に、スクリーン印刷、オフセット印刷、グラビア印刷等の手法によって模様及び／又は色彩を印刷することで形成される。この印刷面に多層フィルムの粘着層を接着させることにより、印刷された模様及び色彩が保護できる。
【００３０】
透明樹脂層の片面に印刷を施す場合に用いるインクは特に限定されず、透明樹脂層の材質等に合わせて適宜選択すればよい。例えば、スクリーン印刷であれば、帝国インキ製造（株）製、ＩＰＸ−ＨＦ９７９墨、ＰＯＳ−９１１墨等が挙げられる。
スクリーン印刷の場合は、例えば、Ｔ−２５０メッシュを用いて印刷し、乾燥炉中で６０℃、９０分間乾燥することによって印刷層を形成することができる。
【００３１】
図１に本発明の一実施形態である積層体Ｉを示す。積層体Ｉは、図１に示すように３層構成であり、多層フィルム１と透明樹脂層２からなり、多層フィルム１は粘着層１ａと基材層１ｂからなる。
【００３２】
図２に本発明の他の実施形態である積層体Ｉを示す。積層体Ｉは、図２に示すように４層構成であり、多層フィルム１と、透明樹脂層２と印刷層２ａからなり、多層フィルム１は粘着層１ａと基材層１ｂからなる。印刷層２ａは透明樹脂層２の内側（粘着層１ａ側）にあり、多層フィルム１の粘着層１ａと接している。
【００３３】
本発明の積層体の製造方法は、
少なくとも、粘着強度が０．０１Ｎ／２５ｍｍ〜１０Ｎ／２５ｍｍの範囲内である粘着層（１ａ）とポリオレフィンを含有する基材層（１ｂ）とを積層して多層フィルム（１）を形成する第一の工程、及び
ポリオレフィンを含有する層を含む透明樹脂シート（２）に、前記多層フィルム（１）の前記粘着層（１ａ）を貼り合せる第二の工程
を有することを特徴とする。
【００３４】
第一の工程では、粘着層（１ａ）と基材層（１ｂ）とを、多層押出成形又はラミネート加工により多層化することが好ましい。粘着層（１ａ）と基材層（１ｂ）とを多層化するための、多層押出成形及びラミネート加工は、従来公知の方法を用いることができ、例えば、２層共押出法が挙げられる。
【００３５】
上記手法によれば、基材層（１ｂ）と粘着層（１ａ）とを無溶剤で一度に積層することができる。粘着層（１ａ）と基材層（１ｂ）とを予め多層化することにより、比較的簡単な製造装置により積層体を形成することができる。
また、製造工程の簡略化により、積層体の製造コストを安価に抑えることができる。さらに、共押出法により形成した多層化フィルムにおいては、基材層の表面と粘着層との層間強度が強い一方、粘着層の粘着強度が適度であることから、位置ズレ時に再貼り合せを行うために透明樹脂シート（２）を剥がしても糊残りしにくい。
【００３６】
第二の工程では、ポリオレフィンを含有する層を含む透明樹脂シート（２）に、前記粘着層（１ａ）側に、多層フィルム（１）の前記粘着層（１ａ）を貼り合せて積層体とする。透明樹脂シート（２）が複数層からなるシートである場合、ポリオレフィンを含有する層（透明樹脂層）を粘着層（１ａ）と貼り合わせる。貼り合わせは通常、常温で行う。粘着層が所定の粘着強度であること、及び常温で貼り合わせを行うことにより、位置ずれがあった場合でも、一旦剥がし、再度貼り合わせることが可能となり、積層体の歩留まりが向上する。
透明樹脂シートは「ポリオレフィンを含有する層」たけから構成されていてもよいが、他の層を含んでもいてもよい。
【００３７】
また、第二の工程は、模様及び／又は色彩が印刷された前記透明樹脂シート（２）の該印刷面に、前記多層フィルム（１）の前記粘着層（１ａ）を貼り合わせる工程であることが好ましい。この工程により、加飾に用いる模様及び／又は色彩を有する積層体が製造できる。
【００３８】
本発明の成形体は、上記本発明の積層体を用いたことを特徴とする。
本発明の成形体は、基材層側にさらに基材樹脂層を有することが好ましい。このように本発明の積層体を用いることにより、加飾された成形体を容易に得ることができる。
透明樹脂層／印刷層／粘着層／基材層／基材樹脂層からなる本発明の成形体の一実施形態の模式図を図３に示す。
この成形体IIIは、積層体部分Ｉと基材樹脂層IIからなり、積層体部分Ｉは透明樹脂層２、印刷層２ａ、多層フィルム１からなる。多層フィルム１は粘着層１ａと基材層１ｂのラミネートフィルムであり、粘着層１ａは印刷層２ａに融着している。例えば、基材樹脂層IIはポリプロピレンを射出成形したものであり、粘着層１ａはスチレン系エラストマーと、ポリオレフィンと、粘着付与剤からなり、基材層１ｂはポリプロピレンからなる。
【００３９】
基材樹脂層は、多層フィルム１の基材層１ｂと溶着できる樹脂からなる。例えば、オレフィン系樹脂からなり、プロピレン系樹脂からなることが好ましいが、この限りではない。
【００４０】
基材樹脂層を設ける手法は特に限定されないが、射出成形により形成することが好ましい。
【００４１】
本発明の成形体の製造方法は、本発明の積層体（Ｉ）に熱をかけて所望の形状とする工程を含むことを特徴とする。
【００４２】
所望の形状の成形体を製造するには、金型を用いることが好ましい。金型を用いる場合に、積層体（Ｉ）に熱をかけるタイミングは、金型に入れる前であってもよいし、金型に入れた後であってもよい。本発明の積層体は、金型へ挿入した後、溶融された射出樹脂の熱等により所望の形状とすることもできる。この場合、金型へ挿入した後、型閉めにより、所望の形状とした後、溶融された射出樹脂の熱等により最終的な形状とすることもできる。
成形工程は、赤外線ヒーター及び加熱板等にて積層体（I）の少なくとも片面を１００℃〜１７０℃の範囲に加熱し、真空、圧空及び真空圧空等の方法で金型に押し当てて付形を行ってもよい。当該加熱は、積層体（Ｉ）を金型に挿入した状態において、溶融された射出樹脂の熱により、基材樹脂層を形成すると同時に行ってもよい。この場合、付形と同時に透明樹脂層と粘着層、及び基材層と基材樹脂層の溶着を行うことができる。
尚、積層体の基材層側に射出成形により基材樹脂層を設ける場合には、当該基材樹脂層材料の射出成形時の熱により、基材樹脂層と積層体の基材層とが溶着される。
【００４３】
この工程では、積層体（Ｉ）に熱を加えることにより、粘着層（１ａ）と透明樹脂シート（２）とが熱溶着する。
ここで、積層体（Ｉ）の加熱は、粘着層（１ａ）と透明樹脂シート（２）とが熱溶着され、多層フィルム（１）が、形状を維持したまま容易に透明樹脂シート（２）から剥離できない状態になるのに十分な温度及び時間であればよい。加熱温度は、シート表面温度が好ましくは１００℃〜１７０℃、より好ましくは１２０℃〜１６０℃の範囲内である。上記温度範囲であれば、十分な熱溶着が達成される。また、加熱時間は加熱方法に応じて適宜調整すればよい。当該加熱は、例えば、積層体（I）の少なくとも片面に、射出樹脂を接触させることで実施することもできる。
【００４４】
本発明の成形体の製造方法では、前記積層体（Ｉ）を金型へ挿入する工程、及び
前記金型に挿入された積層体（Ｉ）の基材層側に樹脂を射出し、基材樹脂層（ＩＩ）を設ける射出工程を有する。
基材樹脂層（ＩＩ）の材料は、本発明の成形体の説明において述べた通りである。
【００４５】
射出工程は、具体的には、本発明の積層体（Ｉ）が挿入された金型を型閉めして所望の形状にした後、溶融状態の成形樹脂を金型のキャビティに射出し、成形樹脂の熱により積層体（Ｉ）の粘着層（１ａ）と透明樹脂シート（２）とが熱溶着されると同時に、積層体（Ｉ）の基材層（１ｂ）と基材樹脂層（ＩＩ）とが熱溶着され、成形樹脂の固化と同時に成形樹脂表面に本発明の積層体（Ｉ）からなる加飾シート（成形体）が一体化接着された加飾樹脂成形品を得る工程である。
【００４６】
透明樹脂層（２）の印刷面（印刷層）と粘着層とが熱溶着された本発明の成形体によって、加飾が施された三次元形状を有する樹脂成形品を容易に製造することができる。
本発明の積層体を用いる本発明の成形体の製造方法によれば、大掛かりな装置を必要とせず、また、本発明の積層体は、印刷層を有する透明樹脂層の貼り直しも容易であるため、歩留まりを向上させることができ、さらに本発明の積層体を用いることで、一度の加工量にも特に制限なく、成形体の製造を行うことができる。
【実施例】
【００４７】
以下、実施例を挙げて本発明を具体的に説明するが、本発明はこれらの実施例によって何ら限定されるものではない。【００４８】
実施例の積層体及び成形体の製造に用いた材料は下記の通りである。
・透明ポリプロピレンシート：ピュアサーモ（登録商標）  ＡＧ−３０１Ｘ、出光ユニテック（株）製、厚み０．２ｍｍ【００４９】
・粘着層材料：ビニル−ポリイソプレンブロックを含むスチレン系エラストマー１００重量部、プロピレンホモポリマー３５重量部、粘着付与剤として、芳香族系石油樹脂とジシクロペンタジエンとの共重合系石油樹脂１６重量部を混合して粘着層材料とした。
粘着層の粘着強度は、１．１Ｎ／２５ｍｍであった。粘着強度の測定方法は線圧０．３８ＭＰａ、２ｍ／ｍｉｎの条件下で、基材層と粘着層からなる多層フィルムを被着体（ポリプロピレン製透明樹脂シート）に圧着し、２３℃にて２４時間保存する。その後、引張り試験機を用い、引張り速度０．３ｍ／分、１８０°ピールにて被着体を剥離し、その時の抵抗値を粘着強度とした。【００５０】
・基材層材料：ブロックコポリマーのポリプロピレン（ＢＰＰ）【００５１】
上記粘着層材料と、上記基材層材料とを、２層共押出し法にて、粘着層厚み１１μｍ、基材層厚み３９μｍとなるよう共押出させて、粘着層／基材層の多層フィルムを得た。【００５２】
実施例１
厚み０．２ｍｍの透明ポリプロピレンシートに、粘着層／基材層の多層フィルムを、粘着層側を透明ポリプロピレンシートに向けて常温で貼り合せを行い、積層体とした。この積層体を熱成形（赤外線ヒーターにてシート表面温度：１３５℃に加熱）することで粘着層を溶着させて成形体を得た。【００５３】
実施例２
厚み０．２ｍｍの透明ポリプロピレンシートの片面にスクリーン印刷にてインク層を付与し、粘着層／基材層の多層フィルムを、粘着層側をインク層へ向けて常温で貼り合せを行い、積層体とした。この積層体を熱成形（赤外線ヒーターにてシート表面温度：１３５℃に加熱）することで粘着層を溶着させて、成形体を得た。【００５４】
実施例３
厚み０．２ｍｍの透明ポリプロピレンシートの片面にオフセット印刷にてインク層を付与し、粘着層／基材層の多層フィルムを、粘着層側をインク層へ向けて常温で貼り合せを行い、積層体とした。この積層体を熱成形（赤外線ヒーターにてシート表面温度：１３５℃に加熱）することで粘着層を溶着させて、成形体を得た。【００５５】
実施例４
厚み０．２ｍｍの透明ポリプロピレンシートの片面にグラビア印刷にてインク層を付与し、粘着層／基材層の多層フィルムを、粘着層側をインク層へ向けて常温で貼り合せを行い、積層体とした。この積層体を熱成形（赤外線ヒーターにてシート表面温度：１３５℃に加熱）することで粘着層を溶着させて、成形体を得た。【００５６】
実施例５〜７
実施例２〜４で得られた積層体（熱成形前のもの）を射出成形の金型へ挿入して型閉めして所望の形状とした後、基材層側へポリプロピレン樹脂（基材樹脂）を射出し、基材層側に基材樹脂層が一体化した成形体を得た。【００５７】
＜成形体の評価＞
評価例１
実施例１〜４で得られた成形体の粘着層と透明樹脂層の溶着強度を下記のように測定し評価した。結果を表１に示す。
各成形体を２５ｍｍ幅にカットし、引張り試験機にて、引張り速度０．３ｍ／分、１８０°ピールにて、透明樹脂層から粘着層／基材層のフィルムを剥離し、その時の抵抗値を溶着強度とした。完全に溶着しており透明樹脂層から粘着層／基材層のフィルムを剥がせない場合は、「溶着」と表現した。【００５８】
【表１】
2013161291.tif 000003
【００５９】
評価例２
実施例５〜７で得られた基材樹脂層を有する成形体の粘着層と透明樹脂層との溶着強度を下記のように測定し評価した。結果を表２に示す。
成形体の基材樹脂上の積層体部分に１５ｍｍ幅の切り込みを入れ、引張り試験機にて、引張り速度０．３ｍ／分、１８０°ピールにて、透明樹脂層から粘着層／基材層のフィルムを剥離し、その時の抵抗値を溶着強度として測定した。
密着性は１０Ｎ／１５ｍｍ以上で○、５Ｎ／１５ｍｍ以上で△、それ未満で×と標記した。【００６０】
【表２】
2013161291.tif 000004
【００６１】
透明樹脂層に印刷を施した実施例２〜７で得られた成形体では、印刷された模様及び又は色彩が成形体表面にきれいに形成されていた。
【産業上の利用可能性】
【００６２】
本発明の積層体を用いることで、対象物表面にきれいな加飾加工を施すことができる。
本発明の積層体及び成形体は、インサート成形による三次元形状を有する樹脂成形品の加飾技術において有用であり、自動車や二輪車の内外装、家電筐体、建材、情報機器等の加飾や銘板として使用される。【００６３】
上記に本発明の実施形態及び／又は実施例を幾つか詳細に説明したが、当業者は、本発明の新規な教示及び効果から実質的に離れることなく、これら例示である実施形態及び／又は実施例に多くの変更を加えることが容易である。従って、これらの多くの変更は本発明の範囲に含まれる。
この明細書に記載の文献及び本願のパリ優先の基礎となる日本出願明細書の内容を全てここに援用する。
【図１】
2013161291.tif 000005
【図２】
2013161291.tif 000006
【図３】
2013161291.tif 000007
【国際調査報告】
2013161291.tif 000008
2013161291.tif 000009
2013161291.tif 000010
2013161291.tif 000011